(57)【要約】【課題】有機発光装置に保護膜を設ける場合、従来の方法では外部接続端子上に付着した保護膜の除去にかかる装置が大掛かりとなる上に、保護膜除去のための追加工程が必要となる。従って、有機発光装置の製造に必要な工程時間が長くなり、生産性が低下や製造コストの上昇という問題があった。【解決手段】保護膜の形成前に外部接続端子上に保護膜除去層を設けておき、基板全面に保護膜を形成する。その後、保護膜除去層の断面が露出するように基板を切断した後、基板を水、水溶液または有機溶媒によって洗浄し、前記保護膜除去層と共に保護膜を除去する。【選択図】図１
2010003682.tif 000002
【特許請求の範囲】
【請求項１】
外部接続端子を備える基板と、
該基板上に設けられる有機発光素子と、
該有機発光素子を覆う保護膜と、を有する有機発光装置の製造方法であって、
前記外部接続端子上に保護膜除去層を設ける保護膜除去層配置工程と、
前記基板上に前記保護膜を形成する保護膜形成工程と、
前記保護膜が形成された基板を分断する基板分断工程と、
前記基板を水、水溶液または有機溶媒にて洗浄する洗浄工程と、をこの順で含み、
前記洗浄工程の結果、前記保護膜除去層及び前記保護膜が前記外部接続端子上から除去されることを特徴とする有機発光装置の製造方法。
【請求項２】
前記保護膜除去層は、前記洗浄工程で用いられる水、水溶液または有機溶媒に溶解する可溶性薄膜であることを特徴とする、請求項１に記載の有機発光装置の製造方法。
【請求項３】
前記可溶性薄膜がアルカリ金属、アルカリ土類金属、アルカリ金属化合物、アルカリ土類金属化合物又は有機化合物のいずれかよりなることを特徴とする、請求項２に記載の有機発光装置の製造方法。
【請求項４】
前記保護膜除去層が前記有機発光素子に含まれる有機化合物層であり、
前記有機化合物層は前記洗浄工程で用いられる水、水溶液または有機溶媒により膨張する膜であることを特徴とする、請求項１に記載の有機発光装置の製造方法。
【発明の詳細な説明】
【技術分野】
【０００１】
本発明は有機発光装置の製造方法に関する。
【背景技術】
【０００２】
近年、フラットパネルディスプレイとして、自発光型デバイスである有機発光装置が注目されており、開発が活発に行われている。
【０００３】
有機発光装置が有する発光特性を生かすために、外部から浸入し得る水分、酸素を遮断するための保護膜に関する技術が研究されてきた。ここで保護膜は、有機発光装置の構成部材である有機発光素子の上方及びその周辺の広い範囲において形成されるものであり、外部から有機発光装置内部への水分浸入を遮断するという機能を有する。保護膜としては、窒化シリコン膜、窒化酸化シリコン膜、酸化アルミニウム膜などの透明な絶縁膜が知られている。
【０００４】
有機発光装置へ表示信号を送るため、フレキシブルプリント配線基板（以下、ＦＰＣという。）等の外部回路が有機発光装置の外部接続端子に電気接続される。このとき、絶縁膜である保護膜を外部接続端子上から除去しなければ、十分な電気接続が得られない。そこで、プラズマＣＶＤ等により保護膜を形成する際、この外部接続端子を金属マスク等で覆って保護膜の形成を防止する方法が採用されている。
【０００５】
特許文献１では、外部接続端子上に保護膜が形成されないようにする方法として以下の４つの方法が開示されている。第１は、保護膜を形成する前に外部接続端子表面を無極性化する方法である。この方法によれば、無極性化された端子表面には保護膜は形成されず、その後ＦＰＣ等と電気接続する前に、端子表面をＵＶやオゾン処理を行なうことで、外部接続端子とＦＰＣ等の端子電極とを電気接続することができる。第２は、金属マスク以外の方法で外部接続端子上にマスキングテープを貼り、保護膜を形成した後にそのマスキングテープを剥がすことで、外部接続端子上にある保護膜をマスキングテープごと除去する方法である。第３は、有機発光素子を構成する有機化合物層に相当する薄膜又は陽極エッジ部被覆材料で外部接続端子表面を被覆した後、金属マスクを使用し、フォトエッチングして保護膜を上記薄膜又は被覆材料ごと除去する方法である。第４は、外部接続端子表面に外部接続端子に対して密着性の低い薄膜を設けた上で保護膜を形成した後、テープで保護膜を剥がす方法である。
【０００６】
また、特許文献２には、外部接続端子を含む領域にレーザー除去層を形成し、その上に保護膜を形成した後、レーザーを照射して保護膜をレーザー除去層ごと除去する方法が開示されている。
【先行技術文献】
【特許文献】
【０００７】
【特許文献１】特開２００２−１５１２５４号公報
【特許文献２】特開２００４−１６５０６８号公報
【発明の概要】
【発明が解決しようとする課題】
【０００８】
図３に示したように、外部接続端子は、基板の辺に沿って幅５ｍｍ以下の範囲に設けられるのが一般的である。従って、図２のように大判基板から複数のパネルを製造する場合、保護膜形成時に用いられるマスクとして、外部接続端子のピッチで遮蔽部を有するストライプ状、もしくは外部接続端子を含むようにパネルとパネルとの間に遮蔽部を設けた格子状のパターンが考えられる。いずれにせよ、これらのマスクは遮蔽部に比べて開口部が非常に大きいため、強度が弱く変形が大きい。そのため、外部接続端子を確実に覆うのは難しく、保護膜が回り込んで付着して外部回路接続時の電気抵抗となってしまう。マスクに強度を持たせるために遮蔽部を大きくすると、パネルの額縁が広くなったり、パネル間の距離が広くなるため、１枚あたりから製造できるパネル枚数が少なくなってしまう。
【０００９】
一方で、大判基板からより多くの基板を取り出すための方法として、特許文献１のようにマスキングテープを用いて保護膜を剥がす方法がある。しかしこの方法では、保護膜を形成する前にマスキングテープを貼る工程と、保護膜を形成した後にテープを剥がす工程とを必要とするため、工程数が増えるという問題が生じる。また、基板が大きい場合では、複数のマスキングテープを外部接続端子部上に正確に貼るためのテープ貼りつけ装置が別途必要となる。テープ貼りつけ装置は、貼り位置等の精度を求められるため、テープ送り機構、テープ貼り機構、テープ切断機構、移動機構等を必要とし、装置自体が大掛かりになるため装置コストが上昇するという問題点もある。
【００１０】
特許文献１に開示された他の方法のいずれにおいても、除去にかかる装置が大掛かりとなる上に、保護膜除去のための追加工程が必要となる。従って、有機発光装置の製造に必要な工程時間が長くなり、生産性が低下や製造コストの上昇という問題がある。
【００１１】
本発明の目的は、外部接続端子上の保護膜を除去するために必要な工程を減らすと共に、大判基板からより多くの有機発光装置を得ることが可能な有機発光装置の製造方法を提供することである。
【課題を解決するための手段】
【００１２】
前記課題を解決するため、本願発明の有機発光装置の製造方法は、
外部接続端子を備える基板と、
該基板上に設けられる有機発光素子と、
該有機発光素子を覆う保護膜と、を有する有機発光装置の製造方法であって、
前記外部接続端子上に保護膜除去層を設ける保護膜除去層配置工程と、
前記基板上に前記保護膜を形成する保護膜形成工程と、
前記保護膜が形成された基板を分断する基板分断工程と、
前記基板を水、水溶液または有機溶媒にて洗浄する洗浄工程と、をこの順で含み、
前記洗浄工程の結果、前記保護膜除去層及び前記保護膜が前記外部接続端子上から除去されることを特徴とする。
【発明の効果】
【００１３】
本発明によれば、少ない工程で大判基板からより多くの有機発光装置を得ることが可能な有機発光装置の製造方法を提供することができる。即ち、外部接続端子を覆う保護膜を剥離するための専用工程を追加することなく、外部接続端子を露出させることができる。その結果、生産性が向上し製造コストを低減することができる。
【図面の簡単な説明】
【００１４】
【図１】本発明の製造方法における実施形態を示す断面概略図。
【図２】本発明の製造方法における第一の実施形態を示す平面概略図。
【図３】本発明における外部接続端子部のマスク開口形状を示す概略図。
【図４】本発明の製造方法におけるＡＣＦ接続状態を示す断面概略図。
【図５】本発明の製造方法における第二の実施形態を示す断面概略図。
【図６】実施例２において接触抵抗測定した箇所を示す図。
【発明を実施するための形態】
【００１５】
本発明の方法で製造される有機発光装置は、外部接続端子を備える基板と、この基板上に設けられる複数の有機発光素子と、この有機発光素子を覆う保護膜と、から構成されるものである。
【００１６】
また本発明の製造方法は、以下に示す工程（ｉ）〜（ｉｖ）をこの順で含むものである。
【００１７】
（ｉ）外部接続端子上に設けられている保護膜を除去するための保護膜除去層を該外部接続端子上に設ける工程（保護膜除去層配置工程）
（ｉｉ）基板上に該保護膜を形成する工程（保護膜形成工程）
（ｉｉｉ）保護膜の形成された基板を分断する工程（基板分断工程）
（ｉｖ）基板を洗浄する工程（洗浄工程）
【００１８】
以下、図面を参照しながら第１の実施形態について説明する。図１は、本発明の製造方法における実施形態を示す断面模式図である。
【００１９】
［第一の実施形態］
まず有機発光装置について説明する。第１の実施形態で製造される有機発光装置は、基板１上に対応した位置にＴＦＴ回路２が形成されている。ここで、有機発光装置に使用される基板１として、ガラス基板、合成樹脂等からなる絶縁性基板、表面に酸化シリコンや窒化シリコン等の絶縁層を形成した導電性基板若しくは半導体基板等が挙げられる。また基板１は、透明であっても不透明であってもよい。
【００２０】
ＴＦＴ回路２を含んだ基板１上には、アクリル樹脂、ポリイミド系樹脂、ノルボルネン系樹脂、フッ素系樹脂等からなる平坦化膜３がフォトリソグラフィー法等によって所望のパターンにて形成されている。ここで、平坦化層３は、ＴＦＴ回路２を設けることで生じる凹凸を平坦化するための層である。また平坦化層３は、ＴＦＴ回路２を設けることで生じる凹凸を平坦化できるものであれば、材料、製法は特に限定されるものではない。尚、平坦化膜とＴＦＴ回路との間に、窒化シリコン、酸化窒化シリコン、酸化シリコン等の無機材料からなる絶縁層３ａを形成してもよい。
【００２１】
平坦化層３上の有機発光素子と対応する位置に、ＴＦＴ回路２の一部と電気接続するように下部電極４が形成される。下部電極４は透明電極であってもよいし反射電極であってもよい。下部電極４が透明電極である場合、その構成材料として、ＩＴＯ、Ｉｎ2Ｏ3等が挙げられる。下部電極４が反射電極である場合、その構成材料として、Ａｕ、Ａｇ、Ａｌ、Ｐｔ、Ｃｒ、Ｐｄ、Ｓｅ、Ｉｒ等の金属単体、これら金属単体を複数組み合わせた合金、ヨウ化銅等の金属化合物等が挙げられる。下部電極４の膜厚は、好ましくは、０．１μｍ〜１μｍである。
【００２２】
下部電極４の周縁部にはバンク５が設けられている。バンク５の構成材料として、窒化シリコン、酸化窒化シリコン、酸化シリコン等からなる無機絶縁層やアクリル系樹脂、ポリイミド系樹脂、ノボラック系樹脂等が挙げられる。バンクの膜厚は、好ましくは、１μｍ〜５μｍである。
【００２３】
下部電極４上に設けられる有機化合物層６は、一層で構成されてもよいし、複数の層で構成されてもよく、有機発光素子の発光機能を考慮して適宜選ぶことができる。また有機化合物層６を構成する層として、具体的には、ホール注入層、ホール輸送層、発光層、電子輸送層、電子注入層等が挙げられる。またこれらの層の構成材料として、公知の化合物を使用することができる。尚、有機化合物層６は、発光する領域が特定の層内であってもよいし、隣接する層同士の界面であってもよい。有機化合物層６は、真空蒸着法、インクジェット法等により形成される。蒸着法等の場合は高精細マスクを用い、インクジェット法等の場合は高精度吐出を用いて発光エリアに有機層を形成する。
【００２４】
有機化合物層６上には、上部電極７が形成される。上部電極７は、透明電極であってもよいし反射電極であってもよい。また上部電極７の構成材料は、上記下部電極４と同様の材料を使用することができる。
【００２５】
上部電極７を形成することにより、基板１上には下部電極４と有機化合物層６と上部電極７とからなる有機発光素子が形成される。ここで大判の基板から複数の有機発光装置を形成する際には、図２で示されるように、大判基板１０上に複数の有機発光装置がマトリックス状に配列される。尚、有機発光装置それぞれに存在する外部接続端子８は、下部電極４を形成する際に同時に形成されるものである。
【００２６】
次に、工程（ｉ）（保護膜除去層配置工程）について説明する。
【００２７】
工程（ｉ）（保護膜除去層配置工程）では、外部接続端子上に保護膜除去層１２である可溶性薄膜を形成する。可溶性薄膜を形成する方法として、蒸着法、スパッタ法が挙げられる。ここで可溶性薄膜が有機化合物層と同じ材料である場合は、有機化合物層を形成するのと同時に可溶性薄膜を形成してもよい。尚、可溶性薄膜は、図３（ａ）に示されるように、有機発光素子が配置された表示領域２０から離れて外部接続端子とその周辺だけに形成してもよいし、図３（ｂ）に示されるように、外部接続端子が設けられた基板の辺の端から端まで形成してもよい。
【００２８】
本工程では、外部接続端子上だけに可溶性薄膜を形成するために金属マスクを用いる。ただし、本工程で用いるマスクは、従来技術のように外部接続端子部だけを遮蔽するマスクとは異なり、遮蔽部に比べて開口部が非常に小さいため、強度が強くマスクの変形も小さい。そのため、外部接続端子上に保護膜を形成しないように成膜する場合のように、膜の回り込みや額縁が広くなるという問題は発生せず、所望箇所への成膜が可能となる。
【００２９】
可溶性薄膜とは、後述する洗浄工程（工程（ｉｖ））において、洗浄に使用する溶媒に対して可溶性であれば特に限定されない。可溶性薄膜の構成材料として、好ましくは、アルカリ金属、アルカリ土類金属、アルカリ金属化合物、アルカリ土類金属化合物又は有機化合物である。
【００３０】
アルカリ金属の具体例として、リチウム、ナトリウム、カリウム、セシウムが挙げられる。アルカリ土類金属の具体例として、カルシウム、ストロンチウム、バリウム、ラジウム、ベリリウム、マグネシウムが挙げられる。アルカリ金属化合物の具体例として、上述したアルカリ金属の水酸化物、炭酸化物が挙げられる。アルカリ土類金属化合物の具体例として、上述したアルカリ土類金属の酸化物が挙げられる。有機化合物の具体例として、有機化合物層（正孔輸送層、発光層、電子輸送層等からなる積層体又は何れかの単層）の構成材料を使用することができる。
【００３１】
次に、工程（ｉｉ）（保護膜形成工程）について説明する。本実施形態では、工程（ｉｉ）を行う前に、工程（ｉ）において、外部接続端子８を覆う保護膜除去層１２である可溶性薄膜が形成されている。このため、外部接続端子８を含む領域を金属等で形成されたエリアマスクで覆う必要がない。図２に示されるように、大判基板１０の全面を覆うように形成される保護膜９の構成材料は、電気絶縁性と気密性を有し、有機発光素子の劣化を防止することができる材料であれば特に限定されるものではない。具体的には、窒化シリコン、酸化シリコン、窒化酸化シリコン等が挙げられる。また、保護膜９の形成方法としては、真空蒸着法、プラズマＣＶＤ法、スパッタ法等を採用することができるが、これに限定されるものではない。尚、保護膜９は、高温高湿条件下（例えば、温度６０℃湿度９０％の条件下）における耐久試験において水分等の浸入がないと確認された膜を使用するのがよい。
【００３２】
ところで保護膜９は、外部からの酸素、水分の浸入を防ぎ、素子の劣化を防ぐ役割をするため、膜中の欠陥を極力抑える必要がある。このため、使用する基板１上に元々存在し得るパーティクル、保護膜９形成前までのプロセス中に発生し得るパーティクル及びプラズマＣＶＤプロセス中に発生し得るパーティクルを、それぞれ管理する必要がある。また、基板表面の凹凸が大きいことによっても保護膜９に欠陥が発生してしまうので、下部電極の周辺に設けられるバンクの形状、及びスルーホール（不図示）の形状は、水平方向に対して急峻な角度とならないようにするのが好ましい。保護膜形成後は、エージング工程を行ってもよい。エージング工程とは、高温高湿度の条件下に有機発光装置を数時間程度さらすことにより、初期劣化を促進させる工程である。これにより、所望の規格に達しなかった有機発光装置を不良品として除外することができる。
【００３３】
次に、工程（ｉｉｉ）（基板分断工程）について説明する。工程（ｉｉ）（保護膜形成工程）を行った後、大判基板１０はスクライバーやレーザー光を用いて切断される。基板を切断するときは、図１（ａ）や図２に示されるスクライブライン３０で切断する。このスクライブライン３０で切断すれば、図１（ｂ）のように外部接続端子８上に形成した保護膜除去層１２である可溶性薄膜の断面を露出させることができる。
【００３４】
スクライバーにて基板を切断する場合、基板の切断部近傍にはカレット（切りくず）が付着することがある。このカレットが外部接続端子に付着していると、ＡＣＦにて外部接続端子とＦＰＣとを電気接続するとき接続不良の原因となり得る。
【００３５】
このため、次の工程（ｉｖ）（洗浄工程）により、工程（ｉｉｉ）（基板分断工程）を行ったときに発生するカレットを落とす必要がある。カレットはエアーの吹き付けや超音波洗浄のみだけで落とすことは困難である。カレットの洗浄方法は、水や溶媒等の液体を流しながらブラシ等でこすって直接的に落とす方法が用いられる。
【００３６】
基板１０を洗浄する際、基板の切断により露出した可溶性薄膜の断面が洗浄溶媒に触れる。そのため可溶性薄膜は断面から溶解し始め、さらに可溶性薄膜と基板との界面を伝って溶媒が浸透する。そして最終的に可溶性薄膜と基板との密着力が失われるか、若しくは可溶性薄膜全体が溶解する。その結果、外部接続端子８上に設けられる可溶性薄膜を除去すると共に、外部接続端子８上に設けられる保護膜９を可溶性薄膜の残渣ごと剥離除去することができる。
【００３７】
可溶性薄膜の構成材料がアルカリ金属、アルカリ土類金属、アルカリ金属化合物又はアルカリ土類金属化合物である場合、工程（ｉｖ）において使用される洗浄溶媒は、好ましくは、これらの金属、金属化合物を溶解する純水である。尚、純水による洗浄の後、エタノール、イソプロピルアルコール等のアルコール類やアセトン等の有機溶媒を使用した洗浄を行ってもよい。
【００３８】
一方、可溶性薄膜の構成材料が有機化合物である場合、工程（ｉｖ）において使用される洗浄溶媒は、好ましくは、この有機化合物を溶解するエタノール、イソプロピルアルコール等のアルコール類やアセトン等の有機溶媒である。尚、これらの溶媒による洗浄の後、純水を使用した洗浄を行ってもよい。
【００３９】
また工程（ｉｖ）において、基板１を洗浄する際に、図１（ｃ）に示すように、洗浄槽内の洗浄ブラシ４０で基板の切断部をブラッシングすると、大判基板を切断する時に生じたカレットと共に保護膜の膜片をきれいに除去できるので好ましい。さらに有機化合物を溶解するエタノール、イソプロピルアルコール等のアルコール類やアセトン等の有機溶媒を浸透させた綿コットン等で、外部接続端子８を拭くと、有機化合物を除去する効果は大きい。
【００４０】
以上説明したように、工程（ｉｖ）を行うことにより、図１（ｃ）及び図１（ｄ）に示されるように、外部接続端子８上に設けられる保護膜９が除去される。
【００４１】
工程（ｉｖ）の後、有機発光装置を乾燥させる。このとき乾燥オーブンで有機発光装置を乾燥してもよいし、温水引き上げやドライエアーブローを行ってもよい。
【００４２】
次に、外部接続端子８とＦＰＣ１４とを電気接続する（図４）。具体的には、ＡＣＦ１３を外部接続端子８上に仮圧着し、ＦＰＣ１４と外部接続端子８との位置合わせを行う。仮圧着を行う際は、好ましくは、低温圧着を行う。また、位置合わせは、自動アライメントでもよい。
【００４３】
使用されるＡＣＦ１３は、フィルムに含まれる導電粒子の形状が、好ましくは、突起のある形状である。導電粒子の表面が球状ではなく突起状であれば、導通をとりやすい。導電粒子は、金属粉末を含むものであってもよいし、樹脂に金属をコーティングしたものであってもよい。また、安価で劣化しにくいカーボン等を導電粒子として使用してもよい。導電粒子の直径は、有機化合物層の膜厚にもよるが、一般的には１０μｍ以下のものが使用される。また導電粒子の表面の突起の角度は９０°以下が望ましい。
【００４４】
仮圧着を行った後、熱圧着ヘッドにより熱圧着を行う。尚、熱圧着を行う際に必要な圧力、温度、時間は、外部接続端子８とＦＰＣ１４の電極端子との電気接続が確保できていれば特に限定されるものではない。
【００４５】
また、通常は、外部接続端子８とＦＰＣ１４の電極端子とを電気接続した後は、その接続部分に保護樹脂を塗布する。保護樹脂は接続部分に水分が侵入するのを防止すると共に、イオンマイグレーションの発生を押さえる役割を果たす。また、ＡＣＦ１３だけでは接着力が強くない場合は、接着力補強という観点からも塗布することが好ましい。
【００４６】
以上の工程を経て、有機発光装置が製造される。
【００４７】
尚、図４に示されるように、有機発光素子上に設けられている保護膜９上に、粘着剤１６を介して円偏光板１７を貼り付けてもよい。この円偏光板１７は、公知の円偏光板と同様に、偏光板と１／４λ板（位相差板）とを組み合わせたものである。
【００４８】
本実施形態では、外部接続端子のマスキングや、保護膜剥離除去工程を簡素化することができる。また工程（ｉｖ）（洗浄工程）において、外部接続端子８上に設けられる保護膜９を可溶性薄膜の残渣とともに剥離除去するので、外部接続端子８上に設けられる保護膜９を選択的に剥離除去する工程を新たに設けなくてもよい。このため、有機発光装置の製造コストを削減できる。
【００４９】
また、本実施形態で作製される有機発光装置は、アクティブ型の有機発光装置であるが、パッシブ型の有機発光装置でもよい。また本実施形態で作製される有機発光装置は、外部接続端子が、１辺にのみ設けられているものであるが、２辺以上に外部接続端子が設けられている形式であってもよい。
【００５０】
［第二の実施形態］
以下、第二の実施形態について説明する。尚、第一の実施形態と同様のものについては説明を省略することがある。
【００５１】
本実施形態において、基板上に形成される有機発光素子及び外部接続端子は第一の実施形態と同様の方法で形成される。
【００５２】
本実施形態で用いる保護膜除去層は有機材料であり、好ましくは、保護膜除去層が有機発光素子に含まれる有機化合物層である。このため、本実施形態では、有機発光素子を形成する工程において、有機発光素子を形成するのと同時に、外部接続端子上に、有機化合物層と同様の層構成である保護膜除去層を形成することで、工程（ｉ）（保護膜除去層配置工程）を行う。
【００５３】
本実施形態では、工程（ｉ）の後、第一の実施形態と同様の方法で、工程（ｉｉ）（保護膜形成工程）と、工程（ｉｉｉ）（基板分断工程）とを順次行う。工程（ｉｉｉ）を行った時点で、切断面には、有機化合物層からなる保護膜除去層が露出している。
【００５４】
本実施形態では、工程（ｉｖ）（洗浄工程）を行うにあたり、好ましくは、露出されている有機化合物層（有機化合物層の露出部）を水又は水溶液に接触させる。露出部を水又は水溶液に接触させることにより、外部接続端子上に設けられている保護膜は、保護膜除去層である有機化合物層ごと剥離する。工程（ｉｖ）において、使用される水溶液として、純水やオゾン水、有機アルカリ洗浄液、ＤＨＦ、界面活性剤添加水溶液が挙げられる。
【００５５】
水又は水溶液に接触させることにより、保護膜が剥離するのは、無機化合物で構成される保護膜と、有機化合物で構成される有機化合物層との吸水率の違いによるものである。
保護膜を構成する無機材料は、吸水率がほぼ０％であるのに対し、保護膜除去層を構成する有機化合物層は、吸水率が１０-1％から数％である。このため、水又は水溶液に露出部を接触させることにより、保護膜除去層のみが膨張することで保護膜除去層上に設けられている保護膜が剥れることになる。また有機化合物層は、外部接続端子に対する密着性が低いので、超音波洗浄、あるいはブラシ洗浄を行うことによって、外部接続端子から容易に剥離できる場合もある。こうして工程（ｉｖ）を行った後には、外部接続端子上には、保護膜も有機化合物層もほとんど形成されていない状態となる。
【００５６】
得られた有機発光素子については、エージングを行い、初期劣化により規格値以下まで落ちた有機発光装置をふるい落としてもよい。
【００５７】
エージングを行う際は、通常、高温高湿度の条件に有機発光装置を数時間ほど置くことによって行う。ここで高温高湿度の条件とは、例えば、温度６０℃湿度９０％の条件をいう。保護膜に欠陥があれば、高温高湿環境下にさらすことにより、有機発光装置の表示部に白濁等の変化が早期に現れる。
【００５８】
以下、本発明の有機発光装置を具体的実施例に基づき詳細に説明する。尚、本発明は以下の実施例に何ら限定されるものではなく、その要旨の範囲内で種々変更することができる。
【実施例】
【００５９】
［実施例１］
以下に示す方法で有機発光装置を作製した。
【００６０】
（有機発光素子と保護膜除去層の作製）
まずガラス基板（基板１）上にＴＦＴ２を形成した。尚、ＴＦＴ２には、信号配線２ａも含まれる。次に、このガラス基板上に絶縁層３ａ、平坦化層３をこの順で所望のパターンで積層形成した。次に、平坦化層３上に、画素単位でアルミ（Ａｌ）／インジウム錫酸化物（ＩＴＯ）製の薄膜を形成し、下部電極６を形成した。このとき下部電極６の膜厚を１５０ｎｍとした。次に、フォトリソ工程法により、先程形成した下部電極６の周囲を囲むようにバンク５（ポリイミド製、商品名：フォトニース  ＤＬ−１０００）を形成した。このときバンク５の膜厚は２０００ｎｍであった。
【００６１】
バンク５まで形成されている基板１を、純水で約５分間洗浄した後、約２００℃、２時間の条件でベークすることにより、脱水処理した。続いて基板に形成された下部電極をＵＶ／オゾン洗浄処理した後、真空蒸着法により、有機化合物層を構成する正孔輸送層、発光層、電子輸送層、電子注入層を、この順で形成した。具体的には、１×１０-3Ｐａの圧力条件下で、下部電極４上にＮ，Ｎ’−α−ジナフチルベンジジン（α−ＮＰＤ）を成膜し正孔輸送層を形成した。このとき正孔輸送層の膜厚を４０ｎｍとした。次に、正孔輸送層上に、緑色発光することが知られているクマリン色素（クマリン−５４０）とトリス［８−ヒドロキシキノリナート］アルミニウム（Ａｌｑ3）とを共蒸着して発光層を形成した。このときクマリン色素が発光層の全体量に対して１．０体積％となるように共蒸着し、膜厚を３０ｎｍとした。
【００６２】
次に、発光層上に、下記に示されるフェナントロリン化合物を成膜し電子輸送層を形成した。このとき電子輸送層の膜厚を１０ｎｍとした。
【００６３】
【化１】
2010003682.tif 000003
【００６４】
次に、電子輸送層上に、炭酸セシウムとフェナントロリン化合物とを共蒸着して電子注入層を形成した。このとき炭酸セシウムが電子注入層の全体量に対して２．９体積％となるように共蒸着し、膜厚を４０ｎｍとした。
【００６５】
次に、電子注入層まで形成されている基板を、別のスパッタ装置へ移動させた後、この電子注入層上にインジウム錫酸化物（ＩＴＯ）をスパッタ法にて成膜して上部電極７を形成した。このとき上部電極７の膜厚を６０ｎｍとした。
【００６６】
次に、有機発光装置の外部接続端子８のみが開口部となっている金属合金製のマスクを用いて、スパッタ法で可溶性薄膜であるストロンチウム膜を外部接続端子８上に形成した。具体的には、まず有機発光装置をスパッタ室（予め室内に、ストロンチウムを含むスパッタリングターゲットが配置されている。）に搬送し、外部接続端子８がエリアマスクと重なるように位置決めを行い、有機発光装置を固定した。次に、アルゴンガスを１００ｓｃｃｍでスパッタ室にフローして圧力を２．０Ｐａに保ち、ＤＣ電源でプラズマを生起させることによりストロンチウム膜（保護膜除去膜１２）を成膜した。このときストロンチウム膜の膜厚は１００ｎｍであった（図１（ａ））。
【００６７】
（保護膜の形成と基板取り出し）
次に、図１（ｂ）に示すようにＶＨＦプラズマＣＶＤ法により、先程成膜したストロンチウム膜等を覆うように、保護膜９を有機発光装置全体に形成した。保護膜を形成するときは、材料ガスとして、ＳｉＨ4ガス及びＮ2ガスを使用し、それぞれ４ｓｃｃｍ及び２００ｓｃｃｍの流量で流した。また保護膜を形成するときは、高周波電力４０Ｗ、圧力７０Ｐａの条件の下で行った。このとき保護膜の膜厚を３μｍであった。保護膜を形成した後、大判基板を成膜装置から前室に移動した後、ベント（真空の解除）を開始し、ベント完了後にチャンバーの蓋を開けて保護膜が形成されている基板を外に取り出した。
【００６８】
（基板の切断と基板の洗浄）
次に、有機発光装置がマトリックス状に形成されている大判基板を、図２に示すように、スクライバーで外部接続端子８上に形成したストロンチウム膜にスクライブライン３０がかかるように設定して装置１基ごとに切断した。切断された有機発光装置の切断部分にはカレットが付着しているため基板の洗浄を行なった。洗浄は、図１（ｃ）に示すように、洗浄液（溶媒）が純水である洗浄槽で有機発光装置を洗浄ブラシ４０を用いて行った。このとき、可溶性薄膜と外部接続端子との界面を伝って溶媒が浸透して可溶性薄膜が溶解すると考えられ、その結果、可溶性薄膜の残渣と共に外部接続端子８上に形成されている保護膜９が剥離除去された。次に、ドライエアーで有機発光装置を乾燥した。
【００６９】
（外部回路の実装工程）
次に、有機発光装置を駆動させるための駆動回路と外部回路とを電気接続するのに必要なＦＰＣ実装を行った。有機発光装置の外部接続端子８上にＡＣＦ１３を乗せて８０℃で１秒程度の条件で仮圧着した。ＡＣＦ１３上の保護シートを除去し、ＦＰＣ１４を外部接続端子８と位置合わせした。次に、温度２３０℃に加熱した熱圧着ヘッドをＦＰＣ１４上に当てて、圧着圧力３ＭＰａ、圧着時間１２秒の条件で熱加圧することで、外部接続端子８とＦＰＣ１４とを熱圧着した。
【００７０】
次に、粘着剤１６で保護膜９上に円偏光板１７を貼り付けることにより有機発光装置を得た。尚、有機発光装置は５枚製造した。
【００７１】
得られた有機発光装置について、有機発光素子を発光させたときの輝度を測定し、その輝度の値から外部接続端子８の実装が正常であるかを評価した。その結果を表１に示す。尚、判断基準としては、所定の輝度に対して２％以上低下したものを×（不良）として、それ以外のものは○（良）とした。
【００７２】
また、外部接続端子８上に形成する可溶性薄膜（保護膜除去層１２）の膜厚を変えたときに、ＦＰＣ１４の実装が正常に行われたか、についても同様の方法により判断した。
【００７３】
【表１】
2010003682.tif 000004
【００７４】
また、得られた有機発光装置を、温度６０℃湿度９０％の条件下で５００時間さらすことで加速試験を行った。また加速試験後の有機発光装置の性能を、有機発光素子を発光させたときの輝度で評価した。結果を表２に示す。
【００７５】
【表２】
2010003682.tif 000005
【００７６】
可溶性薄膜であるストロンチウムの膜厚が１０ｎｍの場合、加速試験前において、有機発光装置５枚のうち１枚に有機発光素子の一部に輝度が５％低下した部分が発生した。これは、ストロンチウムの膜厚が薄いために外部接続端子１０を完全に覆うことができず、外部接続端子１０の一部に保護膜が直接形成されたために、保護膜を剥離除去できない部分ができたために接触不良が発生したことが原因であると考えられる。
【００７７】
また加速試験を行った後、ストロンチウム膜の膜厚が１０ｎｍであった有機発光装置５枚のうち先とは別の１枚は、有機発光素子の輝度低下が新たに発生した。一方、可溶性薄膜の膜厚が２０ｎｍ〜５００ｎｍの有機発光装置では、加速試験を行った後も輝度低下部は発生しなかった。このように、外部接続端子８上に十分な膜厚の可溶性薄膜（保護膜除去層１２）を形成することにより、保護膜９を可溶性薄膜ごと剥離することができたために、ＦＰＣ１４の実装が正常に行えることがわかった。
【００７８】
以上の工程により、有機発光装置を作製した。本発明で用いた有機発光装置の製造方法は、外部接続端子上から保護膜を除去する工程を他のプロセスと兼ねることができるため、工程数の増加が少なく、生産性が向上しコストを低減することができた。
【００７９】
［実施例２］
実施例１と同様にして、ガラス基板上に下部電極までを形成した。ただし、図５（ａ）に示したように、実施例１とは大判基板上のパネル一つおきに外部接続端子が向き合うように配置した点で異なっている。
【００８０】
次に、下部電極上及び外部接続端子上に有機化合物層及び上部電極を順次形成した。
【００８１】
具体的には、まず真空蒸着法により、αＮＰＤを成膜し正孔輸送層を形成した。このとき正孔輸送層の膜厚を５０ｎｍとした。次に、真空蒸着法により、アルミキレート錯体（Ａｌｑ3）とクマリン６とを重量比で１００：６となるように共蒸着し発光層を形成した。このとき発光層の膜厚を５０ｎｍとした。次に、フェナントロリン化合物（Ｂｐｈｅｎ）を成膜し電子輸送層を形成した。このとき電子輸送層の膜厚を１０ｎｍとした。次に、先程のフェナントロリン化合物と炭酸セシウム（Ｃｓ2ＣＯ3）とを重量比で１００：１となるように共蒸着して電子注入層を形成した。このとき電子注入層の膜厚を４０ｎｍとした。これらの有機化合物層は蒸着を行なう際にマスクを用いることにより、バンクで分離される各々の有機発光素子の領域上、及び外部接続端子８上に分けて形成される。尚、外部接続端子８上に設けられている有機化合物層は、保護膜除去層１２として機能する（図５（ｂ））。
【００８２】
次に、スパッタリング法により電子注入層上にＩＴＯを成膜し上部電極を形成した。このとき上部電極の膜厚を２２０ｎｍとした。これにより、大判基板１０上に、マトリックス状に配列された有機発光装置を形成した。
【００８３】
次に、プラズマＣＶＤ法により、図５（ｃ）に示すように、有機発光装置の全面を覆うように保護膜９を形成した。具体的には、材料ガスとして、ＳｉＨ4ガスとＮ2ガスと流量を、それぞれ１０ｓｃｃｍ、５００ｓｃｃｍとし、高周波電力８０Ｗ、圧力９０Ｐａの条件下で、プラズマＣＶＤ法により成膜した。形成された保護膜の膜厚は３μｍであった。
【００８４】
次に、大判基板１０の有機発光素子、保護膜等が形成されていない側から、スクライブマシンによって有機発光装置１基ごとに分割した。ここで、スクライブライン３０の切断面は、保護膜及びガラス基板で構成される積層構造となっている。一方、外部接続端子に最も近いスクライブライン３０ａの切断面は、保護膜、有機化合物層、ガラス基板で構成される積層構造である。
【００８５】
次に、分割した有機発光装置をブラシ洗浄し、切断面に付着するカレット（切りくず）を除去した。尚、ブラシ洗浄を行うときは、切断面近くに多くあるカレットを除去するために、切断面から１０ｍｍの範囲について、回転ブラシ４０を回転させながらブラシ洗浄した。また洗浄の際に純水を洗浄液として使用した。この結果、外部接続端子に最も近いスクライブライン３０ａでは、外部接続端子上に設けられている有機化合物層及び保護膜が、共に剥離してほとんどなくなっていた。これは、有機化合物層の構成材料が水を吸収して膨張するのに対して保護膜はほとんど膨張しないため、保護膜が有機化合物層から剥離し、外部接続端子に対して密着力の低い有機化合物層もブラシ洗浄により洗い落とされたからと考えられる。
【００８６】
次に、有機発光装置を８０℃に加熱して乾燥させた。以上の工程により、有機発光装置を得た。
【００８７】
次に、外部接続端子上に必要な長さのＡＣＦを仮圧着した。ＡＣＦ１３に含まれる導電粒子１３ａには、直径約５μｍのプラスチックビーズ上に金メッキしたものを用いた。尚、この導電粒子１３ａは真球形状ではなく、高さ０．５μｍ程度の突起が形成されており、表面を金でコーティングしたものである。次に、基板位置合わせマーク（不図示）とＦＰＣのＦＰＣ位置合わせマーク（不図示）の位置合わせを行った。マーク位置が合った後、熱圧着ヘッド（不図示）の下にセットし、ＡＣＦの融解温度までヒーターヘッドを加熱し、圧着圧力３ＭＰａ、圧着時間１５秒で圧着を完了した。以上により４基の有機発光装置を作製した。
【００８８】
（有機発光装置の評価）
得られた有機発光装置について、まず外部接続端子の接触抵抗を測定した。図６において、有機発光装置の基板１上には、保護膜及び有機化合物層が除去された領域６０があり、この領域に外部接続端子８が露出している。また外部接続端子８上にはＡＣＦが貼り付けられている領域６１があり、その上からＦＰＣ１４が圧着されている。
【００８９】
ここで、外部接続端子８とＦＰＣ１４側の端子部１４ａと間の初期抵抗値を測定した。測定には、岩通デジタルマルチメーターＶＯＡＣを用いて行った。
【００９０】
その結果、外部接続端子中の任意の５ライン（装置１基あたり）の接触抵抗は、作製した有機発光装置のうち測定した４基全てが３．０Ω〜５．０Ωの範囲内にあった。
【００９１】
また作製した有機発光装置に外部回路から発光信号を供給したところ、４基の有機発光装置の全てにおいて発光が確認された。
【００９２】
さらに本実施例で作製した有機発光装置について、温度６０℃湿度９０％の条件下で、高温高湿度条件下における耐久試験を実施した。試験後の有機発光装置について、前述した方法で外部接続端子の接触抵抗を測定した。その結果、耐久試験を行う前と比べて抵抗値の上昇は１０％以内に収まった。また、試験後の有機発光装置に外部回路から発光信号を供給したところ、４基の有機発光装置の全てに発光が確認された。
【００９３】
以上より、従来のマスキング法、フォトリソグラフ法を用いることなく、プロセスを追加することなく、かつ低コストで外部接続端子上の保護膜を除外することができた。また本実施例で作製された有機発光装置の実装部分は、従来と変わらぬ耐久性を有することがわかった。
【符号の説明】
【００９４】
１：基板、２：ＴＦＴ回路、３：平坦化膜、４：下部電極、５：バンク、６：有機化合物層、７：上部電極、８：外部接続端子、９：保護膜、１２：保護膜除去層、３０（３０ａ）：スクライブライン
【図１】
2010003682.tif 000006
【図２】
2010003682.tif 000007
【図３】
2010003682.tif 000008
【図４】
2010003682.tif 000009
【図５】
2010003682.tif 000010
【図６】
2010003682.tif 000011